(57)【要約】【課題】  水等の適用によって、映し出される光の像に意外性、変化性を付与した遊戯性の高い投影玩具及びそれを用いた投影玩具セットを提供する。【解決手段】  光の像を投影する玩具であって、光透過性を有する支持体３表面に低屈折率顔料をバインダー樹脂に分散状態に固着させた、吸液状態と非吸液状態で透光性が異なる多孔質層４を設けてなる変色体２と、前記変色体の後方に配置される光源５とから少なくともなる投影玩具１、前記投影玩具と、水付着具とからなる投影玩具セット、前記投影玩具と、液状組成物とからなる投影玩具セット。【選択図】  図１
2017119110.tif 000002
【特許請求の範囲】
【請求項１】
光の像を投影する玩具であって、光透過性を有する支持体表面に低屈折率顔料をバインダー樹脂に分散状態に固着させた、吸液状態と非吸液状態で透光性が異なる多孔質層を設けてなる変色体と、前記変色体の後方に配置される光源とから少なくともなる投影玩具。
【請求項２】
前記支持体が中空形状であり、支持体内部に光源を収容する請求項１記載の投影玩具。
【請求項３】
前記変色体と光源との間に透光性絵柄体を配設してなる請求項１又は２記載の投影玩具。
【請求項４】
前記透光性絵柄体を可動させる駆動装置を備えてなる請求項３記載の投影玩具。
【請求項５】
光の像を投影するスクリーンを備えてなる請求項１乃至４のいずれか一項に記載の投影玩具。
【請求項６】
前記多孔質層中に色剤を含んでなる請求項１乃至５のいずれか一項に記載の投影玩具。
【請求項７】
前記支持体と多孔質層の間又は支持体の裏面に色剤を含む着色層を設けてなる請求項１乃至５のいずれか一項に記載の投影玩具。
【請求項８】
請求項１乃至７のいずれか一項に記載の投影玩具と、水付着具とからなる投影玩具セット。
【請求項９】
請求項１乃至７のいずれか一項に記載の投影玩具と、媒体中に屈折率が１．３〜１．８の固体物を溶解又は分散させてなる液状組成物又は屈折率が１．３〜１．８の液状組成物とから投影玩具セット。
【請求項１０】
前記媒体中に屈折率が１．３〜１．８の固体物を溶解又は分散させてなる液状組成物の媒体が少なくとも水を含んでなる請求項９記載の投影玩具セット。
【請求項１１】
前記媒体中に屈折率が１．３〜１．８の固体物を溶解又は分散させてなる液状組成物の媒体が蒸発した後、水に対して溶解可能な固体物を用いてなる請求項９又は１０記載の投影玩具セット。
【請求項１２】
前記変色体用液状組成物を収容した付着具を備えてなる請求項９乃至１１のいずれか一項に記載の投影玩具セット。
【発明の詳細な説明】
【技術分野】
【０００１】
本発明は文字や絵柄等の投影像を視認できる投影玩具及びそれを用いた投影玩具セットに関する。
【背景技術】
【０００２】
従来、壁面や天井に天体の模様等を映し出す投影玩具が開示されている（例えば特許文献１参照）。前記投影玩具は、壁面や天井に光の像を映し出すことができるとしても、その様子を眺めるだけでは遊戯が単調になりがちで飽きのくることがあった。
【特許文献１】国際公開第２００７／０９８３６２号パンフレット
【発明の開示】
【発明が解決しようとする課題】
【０００３】
本発明は、前記した投影玩具の不具合を解消しようとするものであって、単調な光の像を映し出すのみではなく、映し出された光の像に意外性、変化性を付与する投影玩具及びそれを用いた投影玩具セットを提供しようとするものである。
【課題を解決するための手段】
【０００４】
本発明は、光の像を投影する玩具であって、光透過性を有する支持体表面に低屈折率顔料をバインダー樹脂に分散状態に固着させた、吸液状態と非吸液状態で透光性が異なる多孔質層を設けてなる変色体と、前記変色体の後方に配置される光源とから少なくともなる投影玩具を要件とする。
更には、前記支持体が中空形状であり、支持体内部に光源を収容すること、前記変色体と光源との間に透光性絵柄体を配設してなること、前記透光性絵柄体を可動させる駆動装置を備えてなること、光の像を投影するスクリーンを備えてなること、前記多孔質層中に色剤を含んでなること、前記支持体と多孔質層の間又は支持体の裏面に色剤を含む着色層を設けてなること等を要件とする。
更には、投影玩具と、水付着具とからなる投影玩具セット、投影玩具と、媒体中に屈折率が１．３〜１．８の固体物を溶解又は分散させてなる液状組成物又は屈折率が１．３〜１．８の液状組成物とから投影玩具セットを要件とする。
【発明の効果】
【０００５】
本発明は、水等の適用によって、映し出される光の像に意外性、変化性を付与した遊戯性の高い投影玩具及びそれを用いた投影玩具セットを提供できる。
【図面の簡単な説明】
【０００６】
【図１】本発明の投影玩具の一実施例の縦断面説明図である。
【図２】本発明の投影玩具の他の実施例の縦断面説明図である。
【発明を実施するための形態】
【０００７】
本発明は、光透過性を有する支持体表面に低屈折率顔料をバインダー樹脂に分散状態に固着させた、吸液状態と非吸液状態で透光性が異なる多孔質層を設けてなる変色体と、前記変色体の後方に配置される光源とからなる投影玩具である。
前記光源からの光は、変色体により完全に遮断されるか、或いは、部分的に透過して天井や壁面に映し出される。その状態で変色体に水を付着させると、多孔質層が透明化して光による像が形成され、該像が天井や壁面に映し出される。
多孔質層が乾燥するにつれて光の像は視認されなくなり、天井や壁面に映し出された光の像も視認されなくなる。
また、光源からの光が変色体により完全に遮断されるか、或いは、部分的に透過して天井や壁面に映し出された状態から変色体に後述する液状組成物を付着させると、多孔質層が透明化して光による明瞭な像が形成され、該像が天井や壁面に映し出される。
また、媒体中に屈折率が１．３〜１．８の固体物を溶解又は分散させてなる液状組成物を用いると多孔質層が乾燥しても光の像は視認され、天井や壁面に映し出された光の像も維持される。
【０００８】
前記変色体を構成する支持体は光透過性を有する材質であれば全て用いることができ、ガラス、プラスチック、磁器等が挙げられる。
なお、前記プラスチックとしては、ポリエチレン、ポリプロピレン、ポリビニルクロライド、ポリエチレンテレフタレート、ポリメチルメタクリレート、ポリアクリレート、ポリスチレン、ポリカーボネート、セルローストリアセテート、セルロースジアセテート、ポリビニルアルコール、ポリアミド等のプラスチック成形体を例示できる。
前記支持体は透光性を有していれば無色透明の他、半透明であってもよいし、着色透明であってもよい。
前記支持体の形状としては、球体、半球体の他、正方形、長方形、円錐、三角錐や四角錐等の角錐、円柱、三角柱や四角柱等の角柱、円錐台、角錐台、半角柱等の形状の他、人形、動物、植物、乗物、建物、星、食品等の形態を模したものであってもよい。
あお、前記支持体は、中空形状に構成され、支持体内部に光源を収容することが好ましい。
また、前記変色体を可動させる駆動装置を設けることにより、天井や壁面に映し出される光の像が動くため、変化性を付与することができる。
【０００９】
前記支持体表面に設けられる多孔質層は、低屈折率顔料をバインダー樹脂と共に分散状態に固着させた層であり、乾燥状態と吸液状態で透明性が異なる層である。
前記低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、水を吸液すると良好な透明性を示すものである。
なお、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
又、前記低屈折率顔料は２種以上を併用することもできる。
前記低屈折率顔料の粒径は特に限定されるものではないが、０．０３〜１０．０μｍのものが好適に用いられる。
尚、好適に用いられる低屈折率顔料としては珪酸が挙げられる。
前記珪酸は、乾式法により製造させる珪酸であってもよいが、湿式法により製造される珪酸（以下、湿式法珪酸と称する）が特に効果的であり、この点を説明すると、珪酸は非晶質の無定形珪酸として製造され、その製造方法により、四塩化ケイ素等のハロゲン化ケイ素の熱分解等の気相反応を用いる乾式法によるもの（以下、乾式法珪酸と称する）と、ケイ酸ナトリウム等の酸による分解等の液相反応を用いる湿式法によるものとに大別され、乾式法珪酸と湿式法珪酸とでは構造が異なり、前記乾式法珪酸は珪酸が密に結合した三次元構造を形成するのに対して、湿式法珪酸は、珪酸が縮合して長い分子配列を形成した、所謂、二次元構造部分を有している。
従って、前記乾式法珪酸と比較して分子構造が粗になるため、湿式法珪酸を多孔質層に適用した場合、乾式法珪酸を用いる系と比較して乾燥状態における光の乱反射性に優れ、よって、常態での隠蔽性が大きくなるものと推察される。
又、前記多孔質層においては、主に水を吸液させるものであるから、湿式法珪酸は乾式法珪酸に比べて粒子表面にシラノール基として存在する水酸基が多く、親水性の度合いが大であり、好適に用いられる。
尚、前記多孔質層の常態での隠蔽性と吸液状態での透明性を調整するために、湿式法珪酸と共に、他の汎用の低屈折率顔料を併用することもできる。
【００１０】
前記多孔質層中の低屈折率顔料は、粒子径、比表面積、吸油量等の性状に左右されるが、常態での隠蔽性と吸液状態での透明性を共に満足するためには、塗布量が１ｇ／ｍ２〜３０ｇ／ｍ２であることが好ましく、より好ましくは、５ｇ／ｍ２〜２０ｇ／ｍ２である。１ｇ／ｍ２未満では、常態で十分な隠蔽性を得ることが困難であり、又、３０ｇ／ｍ２を越えると吸液時に十分な透明性を得ることが困難である。
前記低屈折率顔料はバインダー樹脂を結合剤として含むビヒクル中に分散され、透光性支持体に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
前記低屈折率顔料とこれらのバインダー樹脂の混合比率は、低屈折率顔料の種類及び性状に左右されるが、好ましくは、低屈折率顔料１質量部に対してバインダー樹脂固形分０．５〜２質量部であり、より好ましくは、０．８〜１．５質量部である。低屈折率顔料１質量部に対してバインダー樹脂固形分が０．５質量部未満の場合には、前記多孔質層の実用的な皮膜強度を得ることが困難であり、２質量部を越える場合には、前記多孔質層内部への水の浸透性が悪くなる。
前記多孔質層は、一般的な塗膜と比較して着色剤に対するバインダー樹脂の混合比率が小さいため、十分な皮膜強度が得られ難い。そこで、耐擦過強度を高めるために、前記のバインダー樹脂のうち、ナイロン樹脂又はウレタン系樹脂を用いると効果的である。
前記ウレタン系樹脂としては、ポリエステル系ウレタン樹脂、ポリカーボネート系ウレタン樹脂、ポリエーテル系ウレタン樹脂等があり、２種以上を併用することもできる。又、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
尚、前記ウレタン系樹脂は水性ウレタン系樹脂又は油性ウレタン系樹脂のいずれを用いることもできるが、本発明においては水性ウレタン系樹脂、殊に、ウレタン系エマルジョン樹脂やコロイド分散型ウレタン系樹脂が好適に用いられる。
前記ウレタン系樹脂は単独で用いることもできるが、透光性支持体の種類や皮膜に必要とされる性能に応じて、他のバインダー樹脂を併用することもできる。ウレタン系樹脂以外のバインダー樹脂を併用する場合、実用的な皮膜強度を得るためには、前記多孔質層のバインダー樹脂中にウレタン系樹脂を固形分質量比率で３０％以上含有させることが好ましい。
前記バインダー樹脂において、架橋性のものは任意の架橋剤を添加して架橋させることにより、さらに皮膜強度を向上させることができる。
前記バインダー樹脂には、水との親和性に大小が存在するが、これらを組み合わせることにより、多孔質層中への浸透時間、浸透度合い、浸透後の乾燥の遅速を調整することができる。更には、適宜分散剤や界面活性剤を添加して前記調整をコントロールすることができる。
【００１１】
前記多孔質層は、刷毛塗り、スプレー塗装、静電塗装、電着塗装、流し塗り、ローラー塗り、浸漬塗装等により支持体表面に形成できる。
【００１２】
前記変色体には、支持体中や多孔質層中に色剤を含有させて色変化を多彩にすることもできる。
また、前記支持体と多孔質層の間、支持体の裏面に色剤を含む透光性を有する着色層を設けることによっても色変化を多彩にすることもできる。
前記色剤は、一般の有色染料や顔料の他、蛍光顔料や蛍光染料を用いることもできる。
【００１３】
本発明においては、前記変色体の後方に光源を配置する。
前記光源は白熱電球やハロゲン電球、蛍光灯、メタハライドランプ、ナトリウムランプ、水銀ランプ等の放電灯、発光ダイオード、レーザー光等が挙げられる。
また、光源は常時点燈するものに限らず、点滅したり、常時点燈と点滅を切り替え可能に構成して変化性を付与したり、或いは、光源自体が駆動装置を有して移動したり、回転して変化性を付与することもできる。
前記光源の色を変化させることにより天井や壁面に写し出される像の色を変えることもできる。
光源の色を変化させる手段としては、複数の色の異なる光源を設けて単一の光源を選択的に発光させたり、同時に複数の光源を発光させる構成、或いは、光源の色を変化させる着色フィルターを光源と変色体間に介在させる構成が挙げられる。
【００１４】
前記光源は、外部に露出した構成であってもよいし、容器等に収容した構成であってもよい。
容器内の材質としてプラスチック、ガラス、ゴム、金属、木材、陶磁器、石材等の材質が挙げられる。
前記容器としては、中空形状の容器が挙げられ、内部に光源を収容してなる。
具体的には、容器に光源を収容し、光源からの光を変色体の裏面に光照射する構成が挙げられる。
前記光源を発光させるための電源としては、コンセントから供給したり、或いは、乾電池等の電源を利用する方法が挙げられるが、電源を収容する構成が電気を供給するコードが邪魔にならず好適である。
前記乾電池は一次電池或いは二次電池のいずれであってもよいし、太陽電池から電気を得ることもできる。
【００１５】
前記変色体と光源の間には、透光性絵柄体を配設することもできる。
前記透光性絵柄体を設けることにより、変色体を透して天井や壁面に透光性絵柄体による絵柄が映し出される。
変色体に水を付着させると、多孔質層が透明化して光による像が形成され、透光性絵柄体と合わさった像が天井や壁面に映し出される。
多孔質層が乾燥するにつれて光による像は視認されなくなり、天井や壁面に映し出された像も視認されなくなり、透光性絵柄体による絵柄のみ視認される。
前記透光性絵柄体は、透光性シートに各種文字、記号、図形、絵柄等の図柄を設けたものである。
更に、絵柄の異なる複数の透光性絵柄体を着脱自在に構成して、様々な絵柄を映し出すこともできる。
前記透光性絵柄体を可動させる駆動装置を設けることにより、天井や壁面に映し出される透光性絵柄体による絵柄が動くため、変化性を付与することができる。
【００１６】
前記投影玩具による像は天井や壁面に映し出すことができるが、光の像（投影像）を投影するスクリーンを設けることにより、天井や壁面を有さない場所であっても使用する場所を選ぶことなく遊戯を行うことができる。
【００１７】
前記多孔質層に水を付着させる手段としては、手や指を水で濡らして接触させる他、先端部に筆穂や繊維ペン体等を有する筆記又は塗布具により水を塗布させたり、容器内に水を収容し、且つ、容器内の水を導出する繊維体や刷毛を設けた筆記具又は塗布具により水を塗布する水付着手段や、スタンプやローラー形態の水付着手段を用いることができる。
前記水付着手段と、投影玩具とを組み合わせて投影玩具セットが得られる。
なお、好ましい水付着手段としては、連続気孔を有するプラスチック多孔体又は繊維加工体をペン先部材として適用した筆記具又は塗布具であり、筆記像を簡便に形成でき、実用性を高めることができる。
前記における連続気孔を有するプラスチック多孔体又は繊維加工体は、水を適宜量、吸収し、吐出させるものであればよく、ポリオレフィン系、ポリウレタン系、その他各種プラスチックの連続気孔体や繊維を集束させた毛筆状のもの、繊維の樹脂加工又は熱溶着加工によるもの、フェルト、不織布形態のものを挙げることができ、形状、寸法は目的に応じて任意に設定できる。
更に、前記水を付着させる筆記具又は塗布具と共に、ステンシルを備えることによって、簡便に像を形成することができる。
【００１８】
前記多孔質層には、媒体中に屈折率が１．３〜１．８の固体物を溶解又は分散させてなる変色体用液状組成物又は屈折率が１．３〜１．８の液状組成物を適用することにより、多孔質層が透明化して光による像が形成され、該像が天井や壁面に映し出される。
なお、媒体中に屈折率が１．３〜１．８の固体物を溶解又は分散させてなる変色体用液状組成物を用いると多孔質層が乾燥しても液状組成物中に含まれる固体物は残存して多孔質層が透明化した状態は維持されるため、天井や壁面に映し出された光の像も維持することができる。
【００１９】
前記屈折率が１．３〜１．８の固体物を溶解又は分散させてなる変色体用液状組成物に用いられる媒体は、水が安全性、コスト面から好適に用いられるが、これに限らず、各種有機溶剤、又は、各種有機溶剤と水の混合物を用いてもよい。
前記有機溶剤としては、ノルマルヘキサン、ノルマルヘプタン、ノルマルオクタン、ノルマルノナン、ノルマルデカン、シクロヘキサン、メチルシクロヘキサン、デカリン、石油エーテル、石油ベンジン、リグロイン、ミネラルスピリット、流動パラフィン、ベンゼン、トルエン、キシレン、０−キシレン、ｍ−キシレン、ｐ−キシレン、ｐ−シメン、ソルベントナフサ、テトラヒドロナフタリン、α−ピネン、テレピン油、鉱物油、植物油等の炭化水素類。
メチルアルコール、エチルアルコール、ノルマルプロピルアルコール、イソプロピルアルコール、ノルマルブチルアルコール、イソブチルアルコール、第２ブチルアルコール、第３ブチルアルコール、イソアミルアルコール、フーゼル油、ベンジルアルコール、シクロヘキサノール、メチルシクロヘキサノール等の１価アルコール類。
エチレングリコール、エチレングリコールモノアセテート、エチレングリコールジアセテート、エチレングリコールモノメチルエーテル、エチレングリコールモノメチルエーテル酢酸エステル、エチレングリコールモノエチルエーテル、エチレングリコールモノエチルエーテル酢酸エステル、エチレングリコールモノイソプロピルエーテル、エチレングリコールモノブチルエーテル、エチレングリコールモノイソアミルエーテル、ジエチレングリコール、ジエチレングリコールモノアセテート、ジエチレングリコールモノエチルエーテル、トリエチレングリコール、トリエチレングリコールモノエチルエーテル、プロピレングリコール、ブチレングリコール、グリセリン、ポリグリセリン、酢酸モノグリセリド、酢酸ジグリセリド、酢酸トリグリセリド、酪酸モノグリセリド等の多価アルコール及びその誘導体。
エチルエーテル、イソプロピルエーテル、ブチルエーテル、ジイソアミルエーテル、フェニルメチルエーテル、フェニルエチルエーテル、ｏ−クレシルメチルエーテル、ｍ−クレシルメチルエーテル、ｐ−クレシルメチルエーテル、ベンジルエチルエーテル、ジエチレンオキシド、シネオール、フルフラール、フルフリルアルコール、酪酸フルフリル、テトラヒドロフルフリルアルコール、ホルマール、アセタール等のエーテル及びアセタール類。
アセトン、アセトン油、メチルエチルケトン、メチルイソプロピルケトン、メチルブチルケトン、ジアセトンアルコール、アセトフェノン、シクロヘキサノン、メチルシクロヘキサノン、カンフル等のケトン類。
蟻酸メチル、蟻酸エチル、蟻酸プロピル、蟻酸ノルマルブチル、蟻酸イソブチル、蟻酸アミル、酢酸メチル、酢酸エチル、酢酸プロピル、酢酸イソプロピル、酢酸ノルマルブチル、酢酸イソブチル、酢酸第２ブチル、酢酸アミル、酢酸イソアミル、酢酸ベンジル、酢酸シクロヘキシル、プロピオン酸ブチル、プロピオン酸イソアミル、酪酸エチル、酪酸ブチル、酪酸イソアミル、イソ吉草酸イソアミル、ステアリン酸ブチル、ステアリン酸アミル、安息香酸メチル、安息香酸エチル、安息香酸プロピル、安息香酸イソアミル、安息香酸ベンジル、桂皮酸エチル、アジピン酸エチル、アジピン酸ブチル、アジピン酸２エチルヘキシル、アジピン酸ジイソノニル、アジピン酸ジ−ｎ−ヘキシルアジペート、アジピン酸ジ−ｎ−オクチルアジペート、アジピン酸ジ−ｎ−デシルアジペート、フマル酸ジブチル、フマル酸ジイソブチル、マレイン酸ジブチル、マレイン酸ビス（２エチルヘキシル）、アゼライン酸ビス（２−エチルヘキシル）、セバシン酸ジブチル、セバシン酸ビス（２エチルヘキシル）、ドデカン２酸ビス（２−エチルヘキシル）、アセチルクエン酸トリブチル、トリメリット酸トリス（２エチルヘキシル）、リン酸トリエチル、リン酸トリブチル、リン酸トリフェニル、リン酸トリクレシル、２，２，４−トリメチル−１，３−ペンタンジオールモノイソブチレート、２，２，４−トリメチル−１，３−ペンタンジオールジイソブチレート、乳酸エチル、乳酸ブチル、乳酸アミル、オキシイソ酪酸エチル、酒石酸ジブチル、クエン酸トリブチル、サリチル酸メチル、ジエチルオキサレート、ジブチルオキサレート、マロン酸ジエチル、ジメチルフタレート、ジエチルフタレート、ジブチルフタレート、ジアミルフタレート、ジノルマルヘキシルフタレート、ジノルマルオクチルフタレート、ジイソノニルフタレート等のエステル類。
蟻酸、酢酸、無水酢酸、クレゾール、等の脂肪酸及びフェノール類。アニリン、ｏ−トルイジン、シクロヘキシルアミン、ピリジン、キノリン、アセトニトリル、ベンゾニトリル、ニトロベンゾール、ニトロアニソール等の窒素化合物類を例示できるが、流動パラフィン、植物油、アジピン酸エステル等の脂肪族エステル類、プロピレングリコール、グリセリン等のグリコール類等は他の有機溶剤と比較して安全性に優れるために好適に用いられる。
【００２０】
前記媒体中に溶解及び又は分散される固体物は、２０℃において固体状態を示す物質であり、媒体が乾燥しても多孔質層中に残存して像を永続して視認させるため、屈折率が１．３〜１．８、好ましくは１．４〜１．７のものが用いられる。
これは、多孔質層中に含まれる低屈折率顔料の屈折率が１．４〜１．７の範囲にあるため、層中に浸透した固体物が低屈折率顔料と同等の屈折率を有して、層に明瞭な透明性を付与できるからである。
よって、前記固体物を用いることにより、変色体に形成された像が経時後も初期と同様の形状を保持することが可能となる。
【００２１】
前記固体物としては、２０℃で固体状態を示し、且つ、屈折率が１．３〜１．８の範囲にある有機物もしくは無機物であれば特に限定されないが、その物質例としては、アイオノマー樹脂、アミノポリアクリルアミド樹脂、イソブチレン樹脂、イソブチレン−無水マレイン酸共重合樹脂、アクリロニトリル−アクリレート−スチレン共重合樹脂、アクリロニトリル−エチレン−スチレン共重合樹脂、アクリロニトリル−スチレン共重合樹脂、アクリロニトリル−ブタジエン−スチレン共重合樹脂、アクリロニトリル−塩化ビニリデン共重合樹脂、アクリロニトリル−塩素化ポリエチレン−スチレン共重合樹脂、ブタジエン−スチレン−メチルメタクリレートターポリマー、塩化ビニル樹脂、エチレン−プロピレン共重合樹脂、エチレンアクリル酸エステル共重合、エチレン−メタクリル酸共重合樹脂、エチレン−塩化ビニル共重合樹脂、塩化ビニル−プロピレン共重合樹脂、塩化ビニル−ビニリデン共重合樹脂、エチレン−酢酸ビニル共重合樹脂、塩素化エチレン−酢酸ビニル共重合樹脂、エチレン−酢酸ビニル−塩化ビニル共重合樹脂、エチレン−ビニルアルコール共重合樹脂、ポリ塩化ビニル樹脂、塩素化ポリエチレン樹脂、塩素化ポリプロピレン樹脂、カルボキシビニルポリマー、ケトン樹脂、ノルボルネン樹脂、ポリアミド樹脂、共重合ポリアミド樹脂、ポリアミドイミド樹脂、メトキシメチル化ポリアミド、ポリカーボネート樹脂、ポリブタジエン樹脂、ポリエチレンテレフタレート樹脂、ポリブチレンテレフタレート樹脂、ポリスチレン樹脂、ハイインパクトポリスチレン樹脂、スチレン−マレイン酸共重合樹脂、アクリル−スチレン共重合樹脂、ポリアセタール樹脂、ポリビニルホルマール樹脂、ポリビニルブチラール樹脂、ポリアリレート樹脂、ポリエーテルイミド樹脂、ポリエーテル樹脂、ポリエチレン樹脂、ポリプロピレン樹脂、ポリメチルスチレン樹脂、アクリル酸エステル樹脂、酢酸ビニル−アクリル酸エステル共重合樹脂、スチレン−アクリル酸エステル共重合樹脂、ポリ酢酸ビニル樹脂、ポリメチルメタクリレート樹脂、エポキシアクリレート樹脂、アルキルフェノール樹脂、ロジン変性フェノール樹脂、ロジン変性アルキド樹脂、フノール樹脂変性アルキド樹脂、スチレン変性アルキド樹脂、エポキシ変性アルキド樹脂、アクリル変性アルキド樹脂、アミノアルキド樹脂、ブチラール樹脂、ポリウレタン樹脂、塩化ビニル−酢酸ビニル共重合樹脂、エポキシ樹脂、アルキド樹脂、スチレン−ブタジエン共重合樹脂、不飽和ポリエステル樹脂、飽和ポリエステル樹脂、塩化ビニル−アクリル共重合樹脂、ポリ酢酸ビニル樹脂、ポリ塩化ビニリデン系共重合樹脂、ポリオレフィン系共重合樹脂、ロジンエステル樹脂、ポリイソブチレン樹脂、イソプレンゴム、ブチルゴム、環化ゴム、塩素化ゴム、ポリビニルアルキルエーテル樹脂、フッ素樹脂、シリコーン樹脂、フェノール樹脂、石油系炭化水素樹脂、トルエン樹脂、キシレン樹脂、メタクリル酸エステル共重合樹脂、メラミン樹脂、尿素樹脂、フェノキシ樹脂、ベンゾグアナミン樹脂、ポリエチレンオキサイド、ポリエチレングリコール、ポリビニルピロリドン、ビニルピロリドン−酢酸ビニル共重合樹脂、ビニルピロリドン−ビニルイミダゾール共重合樹脂、ビニルピロリドン−ビニルイミダゾールメチル硫酸塩共重合樹脂、ビニルピロリドン−メタクリル酸ナトリウム塩共重合樹脂、ビニルピロリドン−ビニルカプロラクタム共重合樹脂、ポリビニルポリピロリドン、ポリビニルカプロラクタム、ポリビニルピロリドン−ビニルイミダゾール、ポリビニルアルコール、変性ポリビニルアルコール、ポリアクリル酸塩、ポリメタクリル酸塩、ポリビニルピリジン、ポリアクリルアミド、ポリエチレンイミン、ポリビニルメチルエーテル、スチレン−無水マレイン酸共重合樹脂、メチルビニルエーテル−無水マレイン酸共重合樹脂、ポリリン酸塩等の合成樹脂、若しくはオリゴマー。
【００２２】
セルロースアセテート、セロファン、セルロースアセテートプロピオネート、セルロースアセテートブチレート、ニトロセルロース、メチルセルロース、エチルセルロース、カルボキシメチルセルロース、カルボキシメチルエチルセルロース、ヒドロキシエチルセルロース、ヒドロキシプロピルセルロース等のセルロース誘導体、澱粉、ジアルデヒド澱粉、カルボキシメチル化澱粉、ヒドロキシエチル化澱粉、リン酸澱粉等の澱粉誘導体、デキストリン、ゼラチン、ニカワ、ロジン、セラック、カゼイン、カゼイン酸ナトリウム、カルナバワックス、グルー、アルギン酸、アルギン酸ナトリウム、アルギン酸プロピレングリコールエステル、コラーゲン、エラスチン、アラビアゴム、エステルガム、グアーガム、グリチルリチン、コパールゴム、タラカントガム、ダンマルゴム、ローカストビーンガム、五倍子、没食子、タンニン酸、ヒアルロン酸、ショウ脳、合成ショウ脳、ショ糖、麦芽糖、乳糖、ブドウ糖、ペクチン、ポリフェノール、蜜ロウ、木ロウ、没食子酸、ピロガロール等の天然物若しくは半合成樹脂。
【００２３】
ヤシ油、パーム油、牛脂、硬化油、高級脂肪酸、高級アルコール、脂肪酸エステル、オキシ酸エステル、多価アルコール脂肪酸エステル、アルキルグリセリルエーテル脂肪酸エステル等の固形油脂。
【００２４】
脂肪酸石けん、Ｎ−アシルアミノ酸塩、ポリオキシエチレンカルボン酸塩、ポリオキシエチレンアルキルエーテルカルボン酸塩、アシル化ペプチド、アルキルスルホン酸塩、アルキルベンゼンスルホン酸塩、アルキルナフタレンスルホン酸塩、ナフタレンスルホン酸塩−ホルマリン縮合物、メラミンスルホン酸塩−ホルマリン縮合物、ジアルキルスルホコハク酸エステル塩、スルホコハク酸アルキル二塩、ポリオキシエチレンアルキルスルホコハク酸塩、アルキルスルホ酢酸塩、α−オレフィンスルホン酸塩、Ｎ−アシル−Ｎ−メチルタウリン塩、ジメチル−５−スルホイソフタレートナトリウム塩、硫酸化油、アルキル硫酸塩、第２級高級アルコール硫酸エステル塩、ポリオキシエチレンアルキルエーテル硫酸塩、ポリオキシエチレン脂肪酸アルカノールアミド硫酸塩、ポリオキシエチレンアルキルフェニルエーテル硫酸塩、モノグリサルフェート、脂肪酸アルキルアマイド硫酸塩、ポリオキシエチレンアルキルエーテルリン酸塩、ポリオキシエチレンアルキルフェニルエーテルリン酸塩、アルキルリン酸塩、脂肪族アミン塩、脂肪族４級アンモニュウム塩、塩化ベンザルコニウム塩、塩化ベンゼトニウム、ピリジニュム塩、イミダゾリニウム塩、アルキルジメチルベンタイン、アミノカルボン酸塩、イミダゾリュウムベンタイン、レシチン、レシチン誘導体、アルキルアミンオキサイド、ポリオキシエチレンアルキルエーテル、ポリオキシエチレン２級アルコールエーテル、ポリオキシエチレンアルキルフェニルエーテル、ポリオキシエチレンステロールエーテル、ポリオキシエチレンラノリン誘導体、アルキルフェノールホルマリン縮合物酸化エチレン誘導体、ポリオキシエチレンポリオキシプロピレンブロックコポリマー、ポリオキシエチレンポリオキシプロピレンアルキルエーテル、ポリオキシエチレングリセリン脂肪酸エステル、ポリオキシエチレンひまし油、ポリオキシエチレンソルビタン脂肪酸エステル、ポリオキシエチレンソルビトール脂肪酸エステル、ポリオキシエチレングリコール脂肪酸エステル、エチレングリコール脂肪酸エステル、グリセリン脂肪酸エステル、ポリグリセリン脂肪酸エステル、ソルビタン脂肪酸エステル、プロピレングリコール脂肪酸エステル、脂肪酸アルカノールアミド、ポリオキシエチレン脂肪酸アミド、ポリオキシエチレンアルキルアミン、フルオロアルキルカルボン酸塩、Ｎ−パーフルオロオクタンスルホニルグルタミン酸ジナトリウム、３−［フルオロアルキルオキシ］−１−アルキルスルホン酸ナトリウム、３−［ω−フルオロアルカノイル−Ｎ−エチルアミノ］−１−プロパンスルホン酸ナトリウム、Ｎ−［３−（パーフルオロオクタンスルホンアミド）プロピル］−Ｎ，Ｎジメチル−Ｎ−カルボキシメチレンアンモニウムベンタイン、Ｎ−［３−（パーフルオロオクタンスルホンアミド）プロピル］−Ｎ，Ｎ−ジメチル−Ｎ−カルボキシメチレンアンモニウムベンタイン、パーフルオロアルキルカルボン酸、パーフルオロオクタンスルホン酸ジエタノールアミド、パーフルオロアルキルスルホン酸塩、Ｎ−プロピル−Ｎ−（２−ヒドロキシエチル）パ−フルオロオクタンスルホンアミド、パーフルオロアルキル−Ｎ−エチルスルホニルグリシン塩、リン酸ビス（Ｎ−パー��ルオロオクチルスルホニル−Ｎ−エチルアミノエチル）、モノパーフルオロアルキルエチルリン酸エステル、ポリオキシエチレンアリルグリシジルノニルフェニルエーテル硫酸エステル塩、ポリオキシエチレンアリルグリシジルノニルフェニルエーテル、ポリオキシエチレンノニルプロペニルフェニルエーテル、ポリオキシエチレンノニルプロペニルフェニルエーテル硫酸エステルアンモニウム塩等の界面活性剤類。
【００２５】
デンプン糖、デキストラン、ザンサンガム、カードラン、プルラン、シクロアミロース、キチン、キトサン、ヒアルロン酸、コンドロイチン硫酸ナトリウム等の多糖類。
【００２６】
Ｄ−ソルビット、マンニット、マルチトール、イノシトール、フィチン酸、アルブチン等の配糖体。
【００２７】
エリトリトール、キシリトール、マンニトール、イソマルト、ラクチトール、マルチトール、ソルビトール等の糖アルコール類。
【００２８】
ビタミンＡ、ビタミンＢ１、ビタミンＢ２、ビタミンＢ６、ビタミンＢ１２、ビタミンＣ、アスコルビン酸カルシウム、ビタミンＤ、ビタミンＥ、ビタミンＦ、ビタミンＧ、ビタミンＨ、ビタミンＫ、ビタミンＬ、ビタミンＭ、ビタミンＰ、ビタミンＲ、ビタミンＳ、ビタミンＴ、ビタミンＵ、ビタミンＶ、ビタミンＷ、ビタミンＸ、ビタミンＹ、パントテン酸、ニコチン酸、リポ酸、リポアミド等のビタミン類。
【００２９】
Ｌ−アスパラギン酸、Ｌ−アスパラギン酸塩、Ｄ−アスパラギン酸、ＤＬ−アラニン、Ｌ−アラニン、Ｄ−アラニン、β−アラニン、Ｌ−アルギニン、Ｌ−イソロシアニン、グリシン、Ｌ−グルタミン、Ｌ−グルタミン酸、Ｌ−シスチン、Ｌ−システインの誘導体、Ｌ−スレオイン、Ｌ−セリン、Ｌ−チロシン、Ｌ−トリプトファン、Ｌ−バリン、Ｌ−ヒスチジン、Ｌ−フェニルアラニン、Ｌ−プロリン、ＤＬ−メチオニン、Ｌ−メチオニン、Ｌ−リジン、Ｌ−ロイシン、グリシルグリシン、グルタチオン、酸化型グルタチオン、γ−アミノ酪酸、εアミノカプロン酸、Ｌ−オルニチン塩酸塩、Ｌ−シトルリン、等のアミノ酸類。
【００３０】
コルチゾン、テストステロン、チロキシン、アドレナリン、インシュリン等のホルモン類。
【００３１】
アデニン、アデノシン、５′−アデニル酸、３′，５′−サイクリックアデニル酸、アデノシン三リン酸ナトリウム塩、６−アリルアデノシン、６−ベンジルアデニン、６−アリルアデノシン、６−ベンジルアデノシン、デキシアデノシン一リン酸、グアニン、グアノシン、グアニル酸ナトリウム塩、デオキシグアノシン一リン酸、ウラシル、ウリジン、５′−ウリジル酸二ナトリウム塩、デオキシウリジン、５′−ヨードデオキシウリジン、ウリジン−５′−ジホスフェートグルコース、オロト酸、シトシン、シチジン、５′−シチジル酸、シチジン−５′−三リン酸塩、デオキシシチジン一リン酸、シチジン−５′−ジホスフェートコリンナトリウム塩、アラビノシルシトシン、ピポキサンチン、イノシン、５′−イノシン酸ナトリウム、６−メルカプトプリン、６−メチルメルカプトプリン、ニコチンアミドモノヌクレオチド、ニコチンアミドアデニンジヌクレオチド、ニコチンアミドアデニンジヌクレオチド還元型ナトリウム塩、ニコチンアミドアデニンジヌクレオチドホスフェート、ニコチンアミドアデニンジヌクレオチドホスフェート還元型ナトリウム塩、コレステリン、γ−オリザノール等の核酸及び脂質類。
【００３２】
その他、尿素、Ｎ，Ｎ′−エチレンビス（ステアロアミド）、オレイン酸アミド、ステアリン酸アミド、Ｎ，Ｎ′−メチレンビス（ステアロアミド）、メチロールステアロアミド、ステアリン酸カリウム、ステアリン酸ナトリウム、ＣＴＵ、ＣＴＵグアナミン、セバシン酸、ドデカン二酸、ドデカン二酸ジヒドラジド、ペンタエリスリトール、マロン酸、無水イタコン酸、無水マレイン酸、アセトアニリド、アセト酢酸アニリド、ｐ−アミノアセトアニリド、イソフタル酸、ジメチルテレフタレート、４，４′−ジメトキシベンゾフェノン、ジフェニル酢酸、ジフェニルスルホン、ジメチルテレフタレート、水素化ビスフェノールＡ、ビスフェノールＡ、ビス（４−ヒドロキシフェニル）スルホン、Ｐ−ヒドロキシ安息香酸、没食子酸ステアリル、ラウロン、ステアロン等を例示できる。
【００３３】
また、無機物としては、塩化カルシウム、塩化ナトリウム、ケイ酸ナトリウム、サラシ粉、炭酸二ナトリウム、ソーダ石灰、ケイ酸アルミニウム、硫酸アルミニウム、アンモニウムミョウバン、硫酸アンモニュウム、炭酸カルシウム、コロイダルシリカ等を例示できる。
【００３４】
前記媒体中に含まれる固体物は３．０重量％以上、好ましくは３．０〜９０．０重量％である。３．０重量％未満では明瞭な像の形成性に乏しく、９０．０重量％を越えると適用される固体物によっては粘度が上昇して初期の像形成性を損ない易くなる。
【００３５】
また、前記固体物を多孔質層に効率的に含浸させるためには、固体物の粒子径が１０μｍ以下、好ましくは０．０１μｍ〜１０μｍのものが用いられる。
固体物を０．０１μｍ以下に微分散することは困難であり、１０μｍ以上では多孔質層の空隙に固体物粒子が入り込み難くなり、多孔質層表面に付着して明瞭な像の形成が困難となる。
【００３６】
なお、前記固体物として水に可溶なものを用いると、液状組成物を多孔質層に適用し、媒体が蒸発して固体物により形成した像を水洗により除去することができるため、像が不要になった場合や像の形成に失敗した場合に繰り返し使用することができるため実用的である。
また、手に付いた場合、固体物を水で容易に洗い流すこともできる。
【００３７】
前記屈折率が１．３〜１．８の液状組成物としては、ノルマルヘキサン、ノルマルヘプタン、ノルマルオクタン、ノルマルノナン、ノルマルデカン、シクロヘキサン、メチルシクロヘキサン、デカリン、石油エーテル、石油ベンジン、リグロイン、ミネラルスピリット、流動パラフィン、ベンゼン、トルエン、キシレン、０−キシレン、ｍ−キシレン、ｐ−キシレン、ｐ−シメン、ソルベントナフサ、テトラヒドロナフタリン、α−ピネン、テレピン油、鉱物油、植物油等の炭化水素類。
メチルアルコール、エチルアルコール、ノルマルプロピルアルコール、イソプロピルアルコール、ノルマルブチルアルコール、イソブチルアルコール、第２ブチルアルコール、第３ブチルアルコール、イソアミルアルコール、フーゼル油、ベンジルアルコール、シクロヘキサノール、メチルシクロヘキサノール等の１価アルコール類。
ポリエチレングリコール、エチレングリコール、エチレングリコールモノアセテート、エチレングリコールジアセテート、エチレングリコールモノメチルエーテル、エチレングリコールモノメチルエーテル酢酸エステル、エチレングリコールモノエチルエーテル、エチレングリコールモノエチルエーテル酢酸エステル、エチレングリコールモノイソプロピルエーテル、エチレングリコールモノブチルエーテル、エチレングリコールモノイソアミルエーテル、ジエチレングリコール、ジエチレングリコールモノアセテート、ジエチレングリコールモノエチルエーテル、トリエチレングリコール、トリエチレングリコールモノエチルエーテル、プロピレングリコール、ブチレングリコール、グリセリン、ポリグリセリン、酢酸モノグリセリド、酢酸ジグリセリド、酢酸トリグリセリド、酪酸モノグリセリド等の多価アルコール及びその誘導体。
エチルエーテル、イソプロピルエーテル、ブチルエーテル、ジイソアミルエーテル、フェニルメチルエーテル、フェニルエチルエーテル、ｏ−クレシルメチルエーテル、ｍ−クレシルメチルエーテル、ｐ−クレシルメチルエーテル、ベンジルエチルエーテル、ジエチレンオキシド、シネオール、フルフラール、フルフリルアルコール、酪酸フルフリル、テトラヒドロフルフリルアルコール、ホルマール、アセタール等のエーテル及びアセタール類。
アセトン、アセトン油、メチルエチルケトン、メチルイソプロピルケトン、メチルブチルケトン、ジアセトンアルコール、アセトフェノン、シクロヘキサノン、メチルシクロヘキサノン、カンフル等のケトン類。
蟻酸メチル、蟻酸エチル、蟻酸プロピル、蟻酸ノルマルブチル、蟻酸イソブチル、蟻酸アミル、酢酸メチル、酢酸エチル、酢酸プロピル、酢酸イソプロピル、酢酸ノルマルブチル、酢酸イソブチル、酢酸第２ブチル、酢酸アミル、酢酸イソアミル、酢酸ベンジル、酢酸シクロヘキシル、プロピオン酸ブチル、プロピオン酸イソアミル、酪酸エチル、酪酸ブチル、酪酸イソアミル、イソ吉草酸イソアミル、ステアリン酸ブチル、ステアリン酸アミル、安息香酸メチル、安息香酸エチル、安息香酸プロピル、安息香酸イソアミル、安息香酸ベンジル、桂皮酸エチル、アジピン酸エチル、アジピン酸ブチル、アジピン酸２エチルヘキシル、アジピン酸ジイソノニル、アジピン酸ジ−ｎ−ヘキシルアジペート、アジピン酸ジ−ｎ−オクチルアジペート、アジピン酸ジ−ｎ−デシルアジペート、フマル酸ジブチル、フマル酸ジイソブチル、マレイン酸ジブチル、マレイン酸ビス（２エチルヘキシル）、アゼライン酸ビス（２−エチルヘキシル）、セバシン酸ジブチル、セバシン酸ビス（２エチルヘキシル）、ドデカン２酸ビス（２−エチルヘキシル）、アセチルクエン酸トリブチル、トリメリット酸トリス（２エチルヘキシル）、リン酸トリエチル、リン酸トリブチル、リン酸トリフェニル、リン酸トリクレシル、２，２，４−トリメチル−１，３−ペンタンジオールモノイソブチレート、２，２，４−トリメチル−１，３−ペンタンジオールジイソブチレート、乳酸エチル、乳酸ブチル、乳酸アミル、オキシイソ酪酸エチル、酒石酸ジブチル、クエン酸トリブチル、サリチル酸メチル、ジエチルオキサレート、ジブチルオキサレート、マロン酸ジエチル、ジメチルフタレート、ジエチルフタレート、ジブチルフタレート、ジアミルフタレート、ジノルマルヘキシルフタレート、ジノルマルオクチルフタレート、ジイソノニルフタレート等のエステル類。
蟻酸、酢酸、無水酢酸、クレゾール、等の脂肪酸及びフェノール類。アニリン、ｏ−トルイジン、シクロヘキシルアミン、ピリジン、キノリン、アセトニトリル、ベンゾニトリル、ニトロベンゾール、ニトロアニソール等の窒素化合物類を例示できる。
前記液状組成物のうち、流動パラフィン、植物油、アジピン酸エステル等の脂肪族エステル類、プロピレングリコール、グリセリン等のグリコール類等は他の有機溶剤と比較して安全性に優れるために好適に用いられる。
【００３８】
なお、前記液状組成物として水に可溶な液体を用いると、形成した像を水洗により除去することができるため、像が不要になった場合や像の形成に失敗した場合に繰り返し使用することができるため実用的である。
また、手に付いた場合、液状組成物を水で容易に洗い流すこともできる。
【００３９】
また、前記液状組成物として水に不溶な液体を用いると、像が不要になった場合や像の形成に失敗した場合には石鹸を用いて水洗することで除去することができるため、繰り返し使用することができる。
また、手に付いた場合、液状組成物は石鹸と水で容易に洗い流すこともできる。
【００４０】
前記多孔質層に液状組成物を付着させる手段としては、手や指を液状組成物で濡らして接触させる他、先端部に筆穂や繊維ペン体等を有する筆記又は塗布具により液状組成物を塗布させたり、容器内に液状組成物を収容し、且つ、容器内の液状組成物を導出する繊維体や刷毛を設けた筆記具又は塗布具や、スタンプやローラー形態の付着具を用いることができる。
前記変色体用液状組成物を収容した付着具と、投影玩具とを組み合わせて投影玩具セットを得ることもできる。
なお、好ましい水付着具としては、連続気孔を有するプラスチック多孔体又は繊維加工体をペン先部材として適用した筆記具又は塗布具、スタンプ具であり、像を簡便に形成でき、実用性を高めることができる。
前記における連続気孔を有するプラスチック多孔体又は繊維加工体は、水を適宜量、吸収し、吐出させるものであればよく、ポリオレフィン系、ポリウレタン系、その他各種プラスチックの連続気孔体や繊維を集束させた毛筆状のもの、繊維の樹脂加工又は熱溶着加工によるもの、フェルト、不織布形態のものを挙げることができ、形状、寸法は目的に応じて任意に設定できる。
更に、前記水を付着させる筆記具又は塗布具と共に、ステンシルを備えることによって、簡便に像を形成することができる。
【実施例】
【００４１】
以下に実施例を示すが、本発明は実施例に限定されない。尚、実施例中の部は質量部を示す。
実施例１（図１参照）
投影玩具の作製
無色透明のアクリル樹脂からなる中空半球形状の光透過性を有する支持体３表面に、湿式法珪酸〔商品名：ニップシールＥ−２００、日本シリカ工業（株）製〕１５部、ウレタンエマルジョン〔商品名：ハイドランＨＷ−３５０、大日本インキ化学工業（株）製、固形分３０％〕５０部、水４０部、シリコーン系消泡剤０．５部、エポキシ樹脂系架橋剤１部を均一に混合、攪拌してなる白色スプレー用インキを用いてスプレー塗装し、７０℃で５分間乾燥硬化させて多孔質層４を形成して変色体２を得た。
前記変色体の内部に光源５として白熱電球、電源として乾電池を収容して投影玩具１を得た。
【００４２】
前記投影玩具は、多孔質層が乾燥状態では白色を呈しており、光源からの光は多孔質層を透過して白色の光が天井や壁面に映し出される。
前記多孔質層に水を付着させると透明化して像が形成され、前記像は光源からの光が裏面より照射されるため、光輝性を有する像が変色体に現出し、該像は天井や壁面に映し出される。
多孔質層が乾燥するにつれて変色体に形成された像は視認されなくなり、よって、天井や壁面に映し出された像も視認されなくなる。
再び多孔質層に水を付着させると像が映し出され、この様相変化は繰り返し行なうことができた。
【００４３】
投影玩具セットの作製
前記投影玩具と、水付着手段として先端部に繊維ペン体等を有し、軸筒内に水を収容可能に構成したペンとを組み合わせて投影玩具セットを得た。
前記投影玩具セットは、多孔質層が乾燥状態では白色を呈しており、光源からの光は多孔質層を透過して白色の光が天井や壁面に映し出される。
前記多孔質層に水を収容した前記ペンを用いて筆記すると透明化して筆記像が形成され、前記筆記像は光源からの光が裏面より照射されるため、光輝性を有する筆記像が変色体に現出し、該像は天井や壁面に映し出される。
多孔質層が乾燥するにつれて変色体に形成された筆記像は視認されなくなり、よって、天井や壁面に映し出された筆記像も視認されなくなる。
再び多孔質層に前記ペンを用いて水を付着させると筆記像が映し出され、この様相変化は繰り返し行なうことができた。
【００４４】
実施例２（図２参照）
投影玩具の作製
無色透明のアクリル樹脂からなる中空半球形状の光透過性を有する支持体３表面に、湿式法珪酸〔商品名：ニップシールＥ−２００、日本シリカ工業（株）製〕１５部、ウレタンエマルジョン〔商品名：ハイドランＨＷ−３５０、大日本インキ化学工業（株）製、固形分３０％〕５０部、水４０部、シリコーン系消泡剤０．５部、エポキシ樹脂系架橋剤１部を均一に混合、攪拌してなる白色スプレー用インキを用いてスプレー塗装し、７０℃で５分間乾燥硬化させて多孔質層４を形成して変色体２を得た。
無色透明のアクリル樹脂からなる中空半球形状の光透過性を有する基材上面に、黒色インキを用いて星空の模様を印刷して透光性絵柄体５を得た。
前記変色体の内部に光源４として蛍光灯、電源として乾電池を収容し、更に、前記透光性絵柄体を変色体と光源の間に収容して投影玩具１を得た。
【００４５】
前記投影玩具は、多孔質層が乾燥状態では白色を呈しており、光源からの光により、透光性絵柄体の絵柄が多孔質層を透過して天井や壁面に映し出され、星空が視認される。
前記多孔質層に水を付着させると透明化して像（星座）が形成され、前記像は光源からの光が裏面より照射されるため、光輝性を有する像が変色体に現出し、該像は天井や壁面に星空と共に映し出される。
多孔質層が乾燥するにつれて変色体に形成された像は視認されなくなり、よって、天井や壁面には星空のみ視認される。
再び多孔質層に水を付着させると像が映し出され、この様相変化は繰り返し行なうことができた。
【００４６】
投影玩具セットの作製
前記投影玩具と、水付着手段として先端部に繊維ペン体等を有し、軸筒内に水を収容可能に構成したペンとを組み合わせて投影玩具セットを得た。
前記投影玩具セットは、多孔質層が乾燥状態では白色を呈しており、光源からの光により、透光性絵柄体の絵柄が多孔質層を透過して天井や壁面に映し出され、星空が視認される。
前記多孔質層に水を収容した前記ペンを用いて筆記して水を付着させると透明化して筆記像（星座）が形成され、前記筆記像は光源からの光が裏面より照射されるため、光輝性を有する筆記像が変色体に現出し、該像は天井や壁面に星空と共に映し出される。
多孔質層が乾燥するにつれて変色体に形成された筆記像は視認されなくなり、よって、天井や壁面には星空のみ視認される。
再び多孔質層に水を付着させると筆記像が映し出され、この様相変化は繰り返し行なうことができた。
【００４７】
実施例３
投影玩具の作製
無色透明のＡＢＳ樹脂からなる半球形状の光透過性を有する支持体表面に、湿式法珪酸〔商品名：ニップシールＥ−２００、日本シリカ工業（株）製〕１５部、ウレタンエマルジョン〔商品名：ハイドランＨＷ−３５０、大日本インキ化学工業（株）製、固形分３０％〕５０部、水４０部、シリコーン系消泡剤０．５部、エポキシ樹脂系架橋剤１部を均一に混合、攪拌してなる白色スプレー用インキを用いてスプレー塗装し、７０℃で５分間乾燥硬化させて多孔質層を形成して変色体を得た。
無色透明のＡＢＳ樹脂からなる半球形状の光透過性を有する基材上面に、青色インキを用いて波の模様を印刷して透光性絵柄体を得た。
なお、前記透光性絵柄体には駆動装置を設けて回転可能に構成されてなる。
前記変色体の内部に光源としてＬＥＤ、電源として乾電池を収容し、更に、前記透光性絵柄体を変色体と光源の間に収容して投影玩具を得た。
【００４８】
前記投影玩具は、多孔質層が乾燥状態では白色を呈しており、光源からの光により、透光性絵柄体の回転する絵柄が多孔質層を透過して天井や壁面に映し出され、動く波模様が視認される。
前記多孔質層に水を付着させると透明化して像（魚の絵）が形成され、前記像は光源からの光が裏面より照射されるため、光輝性を有する像が変色体に現出し、該像は天井や壁面に波模様と共に映し出される。
多孔質層が乾燥するにつれて変色体に形成された像は視認されなくなり、よって、天井や壁面には動く波模様のみ視認される。
再び多孔質層に水を付着させると像が映し出され、この様相変化は繰り返し行なうことができた。
【００４９】
投影玩具セットの作製
前記投影玩具と、水付着手段として先端部に繊維ペン体等を有し、軸筒内に水を収容可能に構成したペンとを組み合わせて投影玩具セットを得た。
前記投影玩具セットは、多孔質層が乾燥状態では白色を呈しており、光源からの光により、透光性絵柄体の回転する絵柄が多孔質層を透過して天井や壁面に映し出され、動く波模様が視認される。
前記多孔質層に水を収容した前記ペンを用いて筆記して水を付着させると透明化して筆記像（魚の絵）が形成され、前記筆記像は光源からの光が裏面より照射されるため、光輝性を有する筆記像が変色体に現出し、該像は天井や壁面に動く波模様と共に映し出される。
多孔質層が乾燥するにつれて変色体に形成した筆記像は視認されなくなり、天井や壁面には光性絵柄体の動く絵柄のみ視認される。
再び多孔質層に水を付着させると筆記像が映し出され、この様相変化は繰り返し行なうことができた。
【００５０】
実施例４
投影玩具の作製
無色透明のアクリル樹脂からなる中空球形状の光透過性を有する支持体表面に、赤色、橙色、黄色、緑色、水色、青色、紫色の各インキを用いて虹色の模様からなる透光性を有する着色層を設けた。
次いで、前記着色層上に、湿式法珪酸〔商品名：ニップシールＥ−２００、日本シリカ工業（株）製〕１５部、ウレタンエマルジョン〔商品名：ハイドランＨＷ−３５０、大日本インキ化学工業（株）製、固形分３０％〕５０部、水４０部、シリコーン系消泡剤０．５部、エポキシ樹脂系架橋剤１部を均一に混合、攪拌してなる白色スプレー用インキを用いてスプレー塗装し、７０℃で５分間乾燥硬化させて多孔質層を形成して変色体を得た。
前記変色体の内部に光源としてＬＥＤ、電源として乾電池を収容し、変色体の両端に角柱形状の固形部材を設け、前記各固定部材を台座と固定して投影玩具を得た。
【００５１】
前記投影玩具は、多孔質層が乾燥状態では白色を呈しており、光源からの光により、着色層の絵柄が多孔質層を透過して天井や壁面に映し出され、レインボー柄が視認される。
前記多孔質層に水を付着させると透明化して像が形成され、前記像は光源からの光が裏面より照射されるため、光輝性を有する像が変色体に現出し、該像は天井や壁面にレインボー柄と共に映し出される。
多孔質層が乾燥するにつれて変色体に形成された像は視認されなくなり、よって、天井や壁面にはレインボー柄のみ視認される。
再び多孔質層に水を付着させると像が映し出され、この様相変化は繰り返し行なうことができた。
【００５２】
投影玩具セットの作製
前記投影玩具と、水付着手段として先端部に繊維ペン体等を有し、軸筒内に水を収容可能に構成したペンとを組み合わせて投影玩具セットを得た。
前記投影玩具セットは、多孔質層が乾燥状態では白色を呈しており、光源からの光により、着色層のレインボー柄が多孔質層を透過して天井や壁面に映し出される。
前記多孔質層に水を収容した前記ペンを用いて筆記して水を付着させると透明化して筆記像が形成され、前記筆記像は光源からの光が裏面より照射されるため、光輝性を有する筆記像が変色体に現出し、該像は天井や壁面にレインボー柄と共に映し出される。
多孔質層が乾燥するにつれて変色体に形成された筆記像は視認されなくなり、よって、天井や壁面にはレインボー柄のみ視認される。
再び多孔質層に水を付着させると筆記像が映し出され、この様相変化は繰り返し行なうことができた。
【００５３】
実施例５
投影玩具の作製
無色透明のアクリル樹脂からなる中空球形状の光透過性を有する支持体表面に、湿式法珪酸〔商品名：ニップシールＥ−２００、日本シリカ工業（株）製〕１５部、青色顔料５部、ウレタンエマルジョン〔商品名：ハイドランＨＷ−３５０、大日本インキ化学工業（株）製、固形分３０％〕５０部、水３５部、シリコーン系消泡剤０．５部、エポキシ樹脂系架橋剤１部を均一に混合、攪拌してなる白色スプレー用インキを用いてスプレー塗装し、７０℃で５分間乾燥硬化させて多孔質層を形成して変色体を得た。
前記変色体の内部に光源としてＬＥＤ、電源として乾電池を収容し、変色体の両端に角柱形状の固形部材を設け、前記各固定部材を台座と固定して投影玩具を得た。
【００５４】
前記投影玩具は、多孔質層が乾燥状態では淡青色を呈しており、光源からの光が多孔質層を透して天井や壁面に映し出され、青色が視認される。
前記多孔質層に水を付着させると透明化して像が形成され、前記像は光源からの光が裏面より照射されるため、光輝性を有する像が変色体に現出し、該像は天井や壁面に多孔質層の青色と共に映し出される。
多孔質層が乾燥するにつれて変色体に形成した像は視認されなくなり、天井や壁面には多孔質層の青色のみ視認される。
再び多孔質層に水を付着させると像が映し出され、この様相変化は繰り返し行なうことができた。
【００５５】
投影玩具セットの作製
前記投影玩具と、水付着手段として先端部に繊維ペン体等を有し、軸筒内に水を収容可能に構成したペンとを組み合わせて投影玩具セットを得た。
前記投影玩具セットは、多孔質層が乾燥状態では淡青色を呈しており、光源からの光が多孔質層を透して天井や壁面に映し出され、青色が視認される。
前記多孔質層に水を収容した前記ペンを用いて筆記して水を付着させると透明化して筆記像が形成され、前記筆記像は光源からの光が裏面より照射されるため、光輝性を有する筆記像が変色体に現出し、該像は天井や壁面に多孔質層の青色と共に映し出される。
多孔質層が乾燥するにつれて変色体に形成した筆記像は視認されなくなり、天井や壁面には多孔質層の青色のみ視認される。
再び多孔質層に水を付着させると筆記像が映し出され、この様相変化は繰り返し行なうことができた。
【００５６】
実施例６
投影玩具の作製
開口部を有する長方形のプラスチック成型体の前記開口部に、無色透明のアクリル樹脂からなる板状の光透過性を有する支持体表面に、湿式法珪酸〔商品名：ニップシールＥ−２００、日本シリカ工業（株）製〕１５部、ウレタンエマルジョン〔商品名：ハイドランＨＷ−３５０、大日本インキ化学工業（株）製、固形分３０％〕５０部、水４０部、シリコーン系消泡剤０．５部、エポキシ樹脂系架橋剤１部を均一に混合、攪拌してなる白色スプレー用インキを用いてスプレー塗装し、７０℃で５分間乾燥硬化させて多孔質層を形成した変色体を着脱自在に設けて変色体を得た。
なお、前記長方形のプラスチック成型体に設けられる変色体の後部には、後述する透光性絵柄体を着脱自在に保持するスリットを設けてなる。
無色透明のアクリル樹脂からなる板状の光透過性を有する基材上面に、青色インキ、赤色インキ、黄色インキを用いて空の景色を印刷して透光性絵柄体を得た。
これとは別に、無色透明のアクリル樹脂からなる板状の透明性基材上面に、青色インキ、赤色インキ、黄色インキを用いて草原の景色を印刷して透光性絵柄体を得た。
白色の布帛を裁断、縫製し、枠体に取り付けてスクリーンを得た。
前記変色体の内部に光源としてＬＥＤ、電源として乾電池を収容し、更に、前記空の景色の透光性絵柄体を変色体と光源の間のスリットに差し込み、変色体の前面にスクリーンを配置して投影玩具を得た。
【００５７】
前記投影玩具は、多孔質層が乾燥状態では白色を呈しており、光源からの光により、透光性絵柄体の絵柄が多孔質層を透過してスクリーンに映し出され、空の景色が視認される。
前記多孔質層に水を付着させると透明化して像（鳥）が形成され、前記像は光源からの光が裏面より照射されるため、光輝性を有する像が変色体に現出し、該像はスクリーンに空の景色と共に映し出される。
多孔質層が乾燥するにつれて変色体に形成した像は視認されなくなり、スクリーンには空の景色のみ視認される。
再び多孔質層に水を付着させると像が映し出され、この様相変化は繰り返し行なうことができた。
次いで、空の景色の透光性絵柄体を草原の景色の透光性絵柄体と取り替え、前記と同様に多孔質層に水を付着させると透明化して像（キリン）が形成され、前記像は光源からの光が裏面より照射されるため、光輝性を有する像が変色体に現出し、該像はスクリーンに草原の景色と共に映し出される。
多孔質層が乾燥するにつれて変色体に形成した像は視認されなくなり、スクリーンには草原の景色のみ視認される。
再び多孔質層に水を付着させると像が映し出され、この様相変化は繰り返し行なうことができた。
【００５８】
投影玩具セットの作製
前記投影玩具と、水付着手段として先端部に繊維ペン体等を有し、軸筒内に水を収容可能に構成したペンとを組み合わせて投影玩具セットを得た。
前記投影玩具セットは、多孔質層が乾燥状態では白色を呈しており、光源からの光により、透光性絵柄体の景色が多孔質層を透してスクリーンに映し出され、空の景色、草原の景色が視認される。
前記多孔質層に水を収容した前記ペンを用いて筆記して水を付着させると透明化して筆記像が形成され、前記筆記像は光源からの光が裏面より照射されるため、光輝性を有する筆記像が変色体に現出し、該像はスクリーンに空の景色、草原の景色と共に映し出される。
多孔質層が乾燥するにつれて変色体に形成された筆記像は視認されなくなり、よって、スクリーンには空の景色、草原の景色のみ視認される。
再び多孔質層に水を付着させると筆記像が映し出され、この様相変化は繰り返し行なうことができた。
【００５９】
実施例７
投影玩具の作製
無色透明のＡＢＳ樹脂からなる球形状の光透過性を有する支持体表面に、湿式法珪酸〔商品名：ニップシールＥ−２００、日本シリカ工業（株）製〕１５部、ウレタンエマルジョン〔商品名：ハイドランＨＷ−３５０、大日本インキ化学工業（株）製、固形分３０％〕５０部、水４０部、シリコーン系消泡剤０．５部、エポキシ樹脂系架橋剤１部を均一に混合、攪拌してなる白色スプレー用インキを用いてスプレー塗装し、７０℃で５分間乾燥硬化させて多孔質層を形成して変色体を得た。
無色透明のＡＢＳ樹脂からなる円筒形状の光透過性を有する基材表面に、赤色インキを用いてハート模様を印刷して透光性絵柄体を得た。
なお、前記透光性絵柄体には駆動装置を設けて回転可能に構成されてなる。
前記変色体の内部に光源としてＬＥＤ、電源として乾電池を収容し、更に、前記透光性絵柄体を変色体と光源の間に収容し、変色体の下部に台座を設けて投影玩具を得た。
【００６０】
前記投影玩具は、多孔質層が乾燥状態では白色を呈しており、光源からの光により、透光性絵柄体の回転する絵柄が多孔質層を透して天井や壁面に映し出され、動くハート模様が視認される。
前記多孔質層に水を付着させると透明化して像が形成され、前記像は光源からの光が裏面より照射されるため、光輝性を有する像が変色体に現出し、該像は天井や壁面にハート模様と共に映し出される。
多孔質層が乾燥するにつれて変色体に形成された像は視認されなくなり、よって、天井や壁面には動くハート模様のみ視認される。
再び多孔質層に水を付着させると像が映し出され、この様相変化は繰り返し行なうことができた。
【００６１】
投影玩具セットの作製
前記投影玩具と、水付着手段として先端部に繊維ペン体等を有し、軸筒内に水を収容可能に構成したペンとを組み合わせて投影玩具セットを得た。
前記投影玩具セットは、多孔質層が乾燥状態では白色を呈しており、光源からの光により、透光性絵柄体の回転する絵柄が多孔質層を透して天井や壁面に映し出され、動くハート模様が視認される。
前記多孔質層に水を収容した前記ペンを用いて筆記して水を付着させると透明化して筆記像が形成され、前記筆記像は光源からの光が裏面より照射されるため、光輝性を有する筆記像が変色体に現出し、該像は天井や壁面に動くハート模様と共に映し出される。
多孔質層が乾燥するにつれて変色体に形成された筆記像は視認されなくなり、よって、天井や壁面には動くハート模様のみ視認される。
再び多孔質層に水を付着させると筆記像が映し出され、この様相変化は繰り返し行なうことができた。
【００６２】
実施例８
投影玩具セットの作製
実施例１の投影玩具と、ポリビニルアルコール〔日本合成化学（株）製、ゴーセノールＧＬ−０３〕１５重量部、水８５重量部からなる液状組成物を組み合わせて投影玩具セットを得た。
前記投影玩具セットは、多孔質層が乾燥状態では白色を呈しており、光源からの光は多孔質層を透過して白色の光が天井や壁面に映し出される。
前記多孔質層に液状組成物を付着させると透明化して明瞭な像が形成され、前記像は光源からの光が裏面より照射されるため、光輝性を有する像が変色体に現出し、該像は天井や壁面に映し出される。
多孔質層中に含まれる水が蒸発して多孔質層が乾燥してもポリビニルアルコールが多孔質層中に存在するため、形成された像は維持され、よって、天井や壁面に映し出された像も維持される。
又、前記液状組成物に含まれる固体物は水に可溶であるため、多孔質層を水洗することにより像を除去することができ、再度液状組成物を用いて像を形成することができる繰り返しの実用を満足させるものであった。
【００６３】
実施例９
投影玩具セットの作製
実施例２の投影玩具と、付着具として先端部に繊維ペン体等を有し、軸筒内にアクリル共重合樹脂〔クラリアントポリマー（株）製、モビニール９０００〕４０重量部、水６０重量部からなる液状組成物を収容したペンとを組み合わせて投影玩具セットを得た。
前記投影玩具セットは、多孔質層が乾燥状態では白色を呈しており、光源からの光により、透光性絵柄体の絵柄が多孔質層を透過して天井や壁面に映し出され、星空が視認される。
前記多孔質層に液状組成物を収容した前記ペンを用いて筆記して液状組成物を付着させると透明化して明瞭な筆記像（星座）が形成され、前記筆記像は光源からの光が裏面より照射されるため、光輝性を有する筆記像が変色体に現出し、該像は天井や壁面に星空と共に映し出される。
多孔質層中に含まれる水が蒸発して多孔質層が乾燥してもアクリル共重合樹脂が多孔質層中に存在するため、形成された筆記像は維持され、よって、天井や壁面に映し出された像も維持される。
又、前記液状組成物に含まれる固体物は水に可溶であるため、多孔質層を水洗することにより像を除去することができ、再度液状組成物を収容したペンを用いて像を形成することができる繰り返しの実用を満足させるものであった。
【００６４】
実施例１０
投影玩具セットの作製
実施例３の投影玩具と、付着具としてアクリル共重合樹脂〔クラリアントポリマー（株）製、モビニール９０００〕４０重量部、水６０重量部からなる液状組成物を収容した印面がイルカの形状のスタンプ具とを組み合わせて投影玩具セットを得た。
前記投影玩具は、多孔質層が乾燥状態では白色を呈しており、光源からの光により、透光性絵柄体の回転する絵柄が多孔質層を透過して天井や壁面に映し出され、動く波模様が視認される。
前記多孔質層に付着具を用いて液状組成物を付着させると透明化して像（イルカの絵）が形成され、前記像は光源からの光が裏面より照射されるため、光輝性を有する像が変色体に現出し、該像は天井や壁面に波模様と共に映し出される。
多孔質層中に含まれる水が蒸発して多孔質層が乾燥してもアクリル共重合樹脂が多孔質層中に存在するため、形成された像は維持され、よって、天井や壁面に映し出された像も維持される。
又、前記液状組成物に含まれる固体物は水に可溶であるため、多孔質層を水洗することにより像を除去することができ、再度液状組成物を収容したスタンプ具を用いて像を形成することができる繰り返しの実用を満足させるものであった。
【００６５】
実施例１１
投影玩具セットの作製
実施例１の投影玩具と、ポリエチレングリコール〔純正化学株式会社製、（一級）ポレエチレングリコール４００〕７０部、水１０部からなる液状組成物を組み合わせて投影玩具セットを得た。
前記投影玩具セットは、多孔質層が乾燥状態では白色を呈しており、光源からの光は多孔質層を透過して白色の光が天井や壁面に映し出される。
前記多孔質層に液状組成物を付着させると透明化して明瞭な像が形成され、前記像は光源からの光が裏面より照射されるため、光輝性を有する像が変色体に現出し、該像は天井や壁面に映し出される。
前記液状組成物は非揮発性のため、形成された像は維持され、よって、天井や壁面に映し出された像も維持される。
又、前記液状組成物は、多孔質層を水洗することにより像を除去することができ、再度液状組成物を用いて像を形成することができる繰り返しの実用を満足させるものであった。
【００６６】
実施例１２
投影玩具セットの作製
実施例２の投影玩具と、付着具として先端部に繊維ペン体等を有し、軸筒内にプロピレングリコール〔（株）松葉薬品製、プロピレングリコール〕を収容したペンとを組み合わせて投影玩具セットを得た。
前記投影玩具セットは、多孔質層が乾燥状態では白色を呈しており、光源からの光により、透光性絵柄体の絵柄が多孔質層を透過して天井や壁面に映し出され、星空が視認される。
前記多孔質層に液状組成物を収容した前記ペンを用いて筆記して液状組成物を付着させると透明化して明瞭な筆記像（星座）が形成され、前記筆記像は光源からの光が裏面より照射されるため、光輝性を有する筆記像が変色体に現出し、該像は天井や壁面に星空と共に映し出される。
多孔質層から液状組成物が徐々に乾燥するにつれて変色体に形成された筆記像は視認されなくなり、よって、天井や壁面には星空のみ視認される。
再び多孔質層に液状組成物を付着させると筆記像が映し出され、この様相変化は繰り返し行なうことができた。
【００６７】
実施例１３
投影玩具セットの作製
実施例３の投影玩具と、付着具として流動パラフィン〔小堺製薬株式会社KZS製  流動パラフィン〕を収容した印面がイルカの形状のスタンプ具とを組み合わせて投影玩具セットを得た。
前記投影玩具は、多孔質層が乾燥状態では白色を呈しており、光源からの光により、透光性絵柄体の回転する絵柄が多孔質層を透過して天井や壁面に映し出され、動く波模様が視認される。
前記多孔質層に付着具を用いて液状組成物を付着させると透明化して像（イルカの絵）が形成され、前記像は光源からの光が裏面より照射されるため、光輝性を有する像が変色体に現出し、該像は天井や壁面に波模様と共に映し出される。
液状組成物は非揮発性の為、形成された像は維持され、よって天井や壁面に映し出された像も維持される。
又、多孔質層を洗剤を用いて洗浄することにより像を除去することができ、再度液状組成物を収容したスタンプ具を用いて像を形成することができる繰り返しの実用を満足させるものであった。
【符号の説明】
【００６８】
１  投影玩具
２  変色体
３  支持体
４  多孔質層
５  光源
６  透光性絵柄体
【図１】
2017119110.tif 000003
【図２】
2017119110.tif 000004